(57)【要約】【課題】  破損しづらく、曲面壁或いは丸柱に施工することができる可撓性を有する不燃化粧板を得る。【解決手段】  無機繊維基材に熱硬化性樹脂と無機充填剤とからなるスラリーが含浸されたプリプレグをコア層とし、金属箔と、表面化粧層とを順次積層し、一体成型後、裏面から該金属箔に至る深さの溝を切削する。無機繊維基材としては、ガラス繊維、ロックウール、炭素繊維などの無機繊維からなる不織布、織布などを用いる。無機繊維基材の坪量は、１０〜２００ｇ／ｍ２の範囲とする。特に、耐熱性、耐炎性に優れ、スラリーの含浸性が優れるガラス繊維不織布を用いる。【選択図】  図１
2006075989.tif 000002
【特許請求の範囲】
【請求項１】
不燃コア層と、金属箔と、表面化粧層とを順次積層し、一体成型後、裏面から該金属箔に至る深さの溝を切削してなることを特徴とする可撓性不燃化粧板。
【請求項２】
該不燃コア層が、無機繊維基材に熱硬化性樹脂と無機充填剤とからなるスラリーが含浸されたプリプレグであることを特徴とする請求項１記載の可撓性不燃化粧板。
【請求項３】
該表面化粧層がメラミン樹脂含浸化粧紙であることを特徴とする請求項１記載の可撓性不燃化粧板。
【発明の詳細な説明】
【技術分野】
【０００１】
本発明は、可撓性不燃化粧板に関する。
【背景技術】
【０００２】
従来、厚み数センチの化粧ボードを曲げ加工用途に用いる場合、裏面に溝を切削する方法が知られている。
【発明の開示】
【発明が解決しようとする課題】
【０００３】
しかしながら、化粧ボードの裏面より溝を入れた場合、曲げ加工により化粧ボードが破損することがあった。
【０００４】
【特許文献１】実開平１−１１５５３６
【特許文献２】特開平５−５１９８０
【特許文献３】特開昭６２−５９００５
【特許文献４】特開平９−２２４７６０
【課題を解決するための手段】
【０００５】
本発明は、かかる状況に鑑み検討されたもので、不燃性能を有し、かつ曲げ加工に優れる化粧板を得ることを目的とするもので、以下のことを特徴とする。
すなわち、請求項１記載の発明は、不燃コア層と、金属箔と、表面化粧層とを順次積層し、一体成型後、裏面から該金属箔に至る深さの溝を切削してなることを特徴とする可撓性不燃化粧板である。
【発明の効果】
【０００６】
本発明によれば、表面化粧層直下に、銅箔、アルミ箔などの金属箔を挿入しコア層と一体成形後、これらのシートに至る深さまで一定間隔で溝を切削することにより曲げ加工が可能となり、破損しづらく不燃性を有する化粧板となり、曲面壁或いは丸柱に施工することができる。
以下、本発明について詳細に説明する。
【０００７】
本発明のコア層には、石膏ボード、ケイカル板のなど無機質系基材や、無機質系繊維基材に熱硬化性樹脂と無機充填剤からなるスラリーを含浸したプリプレグが用いられる。
無機繊維基材としては、ガラス繊維、ロックウール、炭素繊維などの無機繊維からなる不織布、織布などが挙げられる。無機繊維基材の坪量は、１０〜２００ｇ／ｍ２の範囲が好適であり、とりわけ、耐熱性、耐炎性に優れ、スラリーの含浸性が優れるガラス繊維不織布を用いるのが好ましい。
【０００８】
熱硬化性樹脂としては、フェノール樹脂や、アミノ−ホルムアルデヒド樹脂などが挙げられるが、併用することも可能である。
【０００９】
フェノール樹脂は、フェノール類とアルデヒド類とをフェノール性水酸基１モルに対してアルデヒド類を１〜３モルの割合で塩基性触媒下或いは酸性触媒下にて反応させて得られるもので、フェノール類としては、フェノール、クレゾール、キシレノール、オクチルフェノール、フェニルフェノール、ビスフェノールＡ、ビスフェノールＳ、ビスフェノールＦなどが挙げられ、アルデヒド類としては、ホルムアルデヒド、パラホルムアルデヒド、グリオキザール、トリオキザールなどが挙げられる。
また、必要に応じてパラトルエンスルフォンアミド、桐油、燐酸エステル類、グリコール類などの可塑化を促す変性剤で変性されたものも適用でき、塩基性触媒としては、ナトリウム、カリウムなどのアルカリ金属、及びマグネシウム、カルシウムなどのアルカリ土類金属の酸化物や水酸化物、及びトリエチルアミン、トリエタノールアミンなどのアミン類、アンモニアが挙げられ、酸性触媒としては、パラトルエンスルフォン酸、塩酸などが挙げられる。
【００１０】
アミノ−ホルムアルデヒド樹脂としてはアミノ化合物、例えばメラミン、尿素、ベンゾグアナミン、アセトグアナミンなどとホルムアルデヒドを反応させた初期縮合物のほか、メチルアルコール、ブチルアルコールなどの低級アルコ−ルによるエ−テル化、パラトルエンスルホンアミドなどの可塑化を促す反応性変性剤で変性されたものが適用でき、中でも耐久性に優れるメラミン−ホルムアルデヒド樹脂が好ましい。
【００１１】
スラリー中に含まれる無機充填剤としては、水酸化アルミニウム、水酸化マグネシウム、炭酸カルシウム、シリカなどが挙げられ、平均粒子径が０．５〜５００μｍの範囲のものが無機性繊維不織布への含浸が可能であり、中でも、水酸化アルミニウムや水酸化マグネシウムなど結晶水を含むものは高温時に分解し、吸熱、結合水を放出するため不燃性の効果の点で最適である。
【００１２】
有機樹脂分と無機充填剤との配合割合は５〜２０：９５〜８０とするのが望ましく、有機樹脂分に対して無機充填剤が多くなると不燃性能が向上するものの密着性が低下し、また、無機充填剤が少くなると密着性が向上するものの不燃性能が低下する。
【００１３】
無機繊維基材へのスラリー固形分含有率（％）は、数１で示される算出方法で、５００〜３０００％の範囲が好ましい。
【数１】
2006075989.tif 000003
上限を超えると固形分の脱落が多くなり取り扱いにくく、また下限に満たないと層間剥離しやすくなる。
【００１４】
金属箔の材質としては、鉄、銅、アルミニウム、ステンレスなどが挙げられ、プリプレグ、化粧層との密着性を向上させるため接着紙、例えば、フェノールブチラールが塗布された紙がラミネートされる。コスト的にはアルミニウム箔を用いるのが好ましい。金属箔を用いることにより、熱拡散効果とガスバリア効果が発揮され、また、裏面に溝を切削した後、破損しないなどの補強効果がある。
【００１５】
金属箔の上には、表面化粧層として熱硬化性樹脂含浸化粧紙が積層される。熱硬化性樹脂含浸化粧紙は、６０〜１８０ｇ／ｍ２の化粧板用化粧紙に、アミノ−ホルムアルデヒド樹脂、ジアリルフタレート樹脂、不飽和ポリエステル樹脂などの熱硬化性樹脂からなる樹脂液を数２で示される含浸率が８０〜２００％となるように含浸し、乾燥したものである。
とりわけメラミン−ホルムアルデヒド樹脂を用いるのが硬度、耐汚染性の面から好ましい。
【数２】
2006075989.tif 000004
【００１６】
プリプレグと、金属箔と、熱硬化性樹脂含浸化粧紙とは積層された後、平板プレス、連続プレスなどのプレス機で熱圧一体化される。積層する際には、最下層に反りを抑制するためバランス紙を配してもよく、バランス紙としては、前記の熱硬化性樹脂含浸表面紙の他、クラフト紙に、フェノール樹脂、アミノ−ホルムアルデヒド樹脂、ジアリルフタレート樹脂、不飽和ポリエステル樹脂などの熱硬化性樹脂からなる樹脂液を含浸した熱硬化性樹脂含浸クラフト紙などが挙げられる。
【００１７】
熱圧成形後は裏面側から金属箔に至る深さの溝、例えばＵ溝、Ｖ溝、凹溝などがカッター、鋸刃、ルーター等の刃物で切削される。
【実施例】
【００１８】
以下、実施例を挙げてより詳細に説明するが、本発明をより具体的に示すものであって、特に限定するものではない。
実施例１
コア層
５０ｇ／ｍ２のガラス繊維不織布に、フェノール樹脂５部に対して、アミノ−ホルムアルデヒド樹脂４部、水酸化アルミニウムを９１部配合したスラリーを、数１に示すスラリー固形分定着率が１６００％となるように含浸してプリプレグ（ａ）を得た。
熱硬化性樹脂含浸化粧紙
坪量８０ｇ／ｍ２の化粧板用化粧紙にメラミン−ホルムアルデヒド樹脂からなる樹脂液を数２で示される含浸率が１２０％となるように含浸して熱硬化性樹脂含浸化粧紙を得た。
可撓性不燃化粧板
プリプレグ（ａ）を４枚、両面接着処理された厚み７０μｍの銅箔と、熱硬化性樹脂含浸化粧紙を１枚積層し、１３０℃，１００ｋｇ／ｃｍ２、９０分間の条件で熱圧成形した後、裏面側から銅箔に至る深さのＶ溝（６０°）を７．４ｍｍ間隔で切削し、厚さ３ｍｍの実施例１の可撓性不燃化粧板を得た。
【００１９】
比較例１
実施例１において、銅箔を用いなかった以外は同様に実施した。
【００２０】
比較例２
実施例１において、銅箔の代わりに２００ｇ／ｍ２のラテックス含浸紙を用いた以外は同様に実施した。
【００２１】
評価結果を表１に示す。
【表１】
2006075989.tif 000005
【００２２】
試験方法は以下の通りとした。
不燃性：ＩＳＯ５６６０準拠したコーンカロリーメーターによる２０分試験の発熱性試験・評価方法ににおいて総発熱量が８ＭＪ／ｍ２以下であり、最高発熱速度が１０秒以上継続して２００ｋＷ／ｍ２を超えない場合を○とする。
可撓性：３５０Ｒのコンクリート製の丸柱に巻きつけ破損しないものを○、破損したものを×とした。
【図面の簡単な説明】
【００２３】
【図１】実施例１の可撓性不燃化粧板の構成断面図。
【符号の説明】
【００２４】
２  プリプレグ
３  メラミン樹脂含浸化粧紙
６  銅箔
７  Ｖ溝
９  可撓性不燃化粧板
【図１】
2006075989.tif 000006